(57)【特許請求の範囲】
【請求項１】
９〜１１．５質量％のケイ素、０．５〜０．８質量％のマンガン、０．２〜１．０質量％のマグネシウム、０．１〜１．０質量％の銅、０．２〜１．５質量％の亜鉛、０．０５〜０．４質量％のジルコニウム、０．０１〜０．４質量％のクロム、最大０．２質量％の鉄、最大０．１５質量％のチタン、０．０１〜０．０２質量％のストロンチウム、および残分としてアルミニウムおよび合計最大０．５質量％の製造に起因する不純物から成る、自動車の構造部材および走行装置部材用のアルミニウム合金であって、Ｔ６熱処理後に、２００ＭＰａを超える耐力Ｒｐ０．２および６％を超える破断伸びＡを同時に示すか、または鋳造状態において１２０ＭＰａを超える耐力Ｒｐ０．２および９％を超える高い破断伸びＡを同時に示すか、またはＴ６熱処理後に１０％を超える破断伸びを示す、前記アルミニウム合金。
【請求項２】
前記アルミニウム合金が、０．４〜１．５質量％の亜鉛を含有することを特徴とする、請求項１に記載のアルミニウム合金。
【請求項３】
前記アルミニウム合金が、０．１５〜０．５質量％の銅を含有することを特徴とする、請求項１に記載のアルミニウム合金。
【請求項４】
前記アルミニウム合金が、０．３〜０．５質量％の銅を含有することを特徴とする、請求項１に記載のアルミニウム合金。
【請求項５】
前記アルミニウム合金が、０．２〜０．８質量％のマグネシウムを含有することを特徴とする、請求項１に記載のアルミニウム合金。
【請求項６】
前記アルミニウム合金が、０．０１〜０．３質量％のクロムを含有することを特徴とする、請求項１に記載のアルミニウム合金。
【請求項７】
請求項１に記載のアルミニウム合金の、自動車の衝突および強度に関する構造部材および走行装置部材のダイキャストのための使用。
【発明の詳細な説明】
【技術分野】
【０００１】
本発明は、熱処理後に２００ＭＰａを超える耐力Ｒｐ０．２および６％を超える破断伸びＡを同時に、または鋳造状態において１２０ＭＰａを超える耐力Ｒｐ０．２および９％を超える比較的高い破断伸びＡを同時に、またはＴ６熱処理後に１０％を超える破断伸びを示す、高い強度を有する部材用、特に自動車の構造および走行装置部材用アルミニウム合金に関する。
【背景技術】
【０００２】
ダイキャスト法で製造された構造部材、特に壁厚の薄い部材において、また走行装置部材用ダイキャスト法の適用の際にも、良好な流動性およびキャビティ充填性および凝固特性は重要である。壁厚の薄い構造部材は、特に自動車産業にとって興味深い。なぜなら、同程度の部材機能において、より少ない材料使用量によって重量の利点が得られ、これは、運転コストおよび環境負荷の削減をももたらすからである。
【０００３】
ダイキャスト技術のさらなる開発によって、今日、より高い伸び率でより高い強度を有する複雑な部材を製造することが可能である。走行装置部材は、多くの場所で、例えばシェルモールド鋳造法のような他の鋳造法で製造される。このことは、より確実な運転事例を保証するために、そこで求められる強度をダイキャスト法においては達成することができないか、または十分な伸び率で達成することができないことに基づいている。
【０００４】
要求される機械的性質、特に高い延性を得るために、ＡｌＳｉ１０ＭｎＭｇタイプのダイキャスト合金からなる構造部材および走行装置部材においては、たいてい熱処理が、たとえばＴ６（溶体化熱処理、焼入れ処理および熱時効処理）またはＴ７（溶体化熱処理、焼入れ処理および過時効処理）に従って行われる。これによって、任意の部材の鋳物組織は変化し、強度および破断伸びに関する比較的高い要求が満足される。鋳造状態におけるこのタイプの合金が、４〜５％の破断伸びＡの際に、約１１０ＭＰａの耐力Ｒｐ０．２を有する一方で、Ｔ６熱処理により、少なくとも７％の伸び率で、１５０ＭＰａを上回る上昇が達成されうる。このことは、合金元素であるＭｇおよびＳｉが関与している析出硬化の硬化作用に基づいている。さらにＳｉ共晶は鋳造することにより、延性が増大する。そのような熱処理は、たとえば以下のように行われる：４５０〜５３５℃の温度領域における溶体化熱処理のあとに、焼入れ処理を、水中または約１００℃を下回る温度の空気中で行う。溶体化熱処理により合金元素は、拡散過程を通して均一に微細に分散され、かつ焼入れによりα‐Ａｌ中に強制的に結合される。さらにＳｉ共晶は、球状化される。すると合金は高い延性を有するが、強度は低い。後続の１５０〜２５０℃での熱時効処理により、細かく均質に分散されたＭｇ２Ｓｉ析出物が形成され、これにより材料強度もまた高まる。Ｔ６熱処理の温度図によって、機械的特性を強度または破断伸びのいずれかへと最適化することができ、それによって極めて広範囲に及ぶ多様な特性フォリオ（Ｅｉｇｅｎｓｃｈａｆｔｓｆｏｌｉｏ）およびそれにより多様な製品フォリオ（Ｐｒｏｄｕｋｔｆｏｌｉｏ）を合金により得ることができる。生産コストを削減するためには、Ｔ５熱処理、つまり先行する溶体化熱処理が行われない、１５０〜２５０℃での熱時効処理でも十分である。この場合においても強度の上昇は、わずかな程度ではあるが、Ｍｇ２Ｓｉ析出物の形成により引き起こされる。なぜなら、鋳造ツールから取り出された部材の焼入れ作用はあまり強くなく、かつそれゆえに、α‐Ａｌ中で強制的に溶解されるマグネシウムの割合もまた、低下するからである。
【０００５】
一つの欠点は、ＡｌＳｉ１０ＭｎＭｇタイプの慣用のダイキャスト合金には、合金組成に基づいて、硬化ポテンシャル、ひいては高い伸び率を維持しながら強度を向上するには限界があることである。
【０００６】
耐力Ｒｐ０．２に関して６００ＭＰａまでのはるかに高い強度は、ＡｌＺｎＭｇ鍛錬合金およびＡｌＭｇＣｕ鍛錬合金の比較的高い硬化ポテンシャルに基づき達成される。これらの合金タイプでは、硬化作用は、合金元素Ｍｇ、ＣｕおよびＺｎの析出硬化に基づく（Ｗ．Ｈｕｆｎａｇｅｌ等著、“Ａｌｕｍｉｎｉｕｍ‐Ｔａｓｃｈｅｎｂｕｃｈ  第１４版”、Ａｌｕｍｉｎｉｕｍ‐Ｖｅｒｌａｇ  Ｄｕｅｓｓｅｌｄｏｒｆ、１９８８、４６ページ以降）。しかしながらこれらの合金は、熱亀裂への傾向と同様に鋳造ツールにおける粘着傾向にも基づいて、ダイキャスト鋳造には適切ではない。
【０００７】
ダイキャスト法で製造される構造部材または走行装置部材への更なる要求として、強度および伸び率に対する高い要求に加え、耐食性、溶接性および鋳造ツールの耐久性を挙げることができる。スムーズな車体の組み立て作業を保証することができるためのもう一つの要件は、熱処理後の部材の寸法精度である。
【０００８】
熱処理自体の経済的な付加コストに加え、費用のかかる溶体化熱処理は、部材が急激な焼入れ処理により変形を生じる傾向にあり、これは機械的な後処理および欠陥品の増加をもたらしうるという欠点を持つ。
【先行技術文献】
【非特許文献】
【０００９】
【非特許文献１】Ｗ．Ｈｕｆｎａｇｅｌ等著、“Ａｌｕｍｉｎｉｕｍ‐Ｔａｓｃｈｅｎｂｕｃｈ  第１４版”、Ａｌｕｍｉｎｉｕｍ‐Ｖｅｒｌａｇ  Ｄｕｅｓｓｅｌｄｏｒｆ、１９８８、４６ページ以降
【発明の概要】
【発明が解決しようとする課題】
【００１０】
本発明の課題は、強度の向上と同時に高い伸び率により、ダイキャスト法において構造部材並びに走行装置部材をも形成することを可能にする、アルミニウムダイキャスト合金を提供することである。このことは、好ましくは、高い機械的要求（例えば６％を超える破断伸びの際に２００ＭＰａを超える耐力Ｒｐ０．２）および構成部材形状に基づいて、ダイキャスト法よりもむしろ他の方法において製造される走行装置部材を含む。本発明はまた、良好な鋳造性およびキャビティ充填性を確保することも課題としている。さらに合金は、できるだけ多くの接合技術を可能にし、寸法精度が高く、かつ良好な耐食性を有するべきである。
【課題を解決するための手段】
【００１１】
前記課題は、本発明によれば、アルミニウム合金が、９〜１１．５質量％のケイ素、０．５〜０．８質量％のマンガン、０．２〜１質量％のマグネシウム、０．１〜１.０質量％の銅、０．２〜１．５質量％の亜鉛、０．０５〜０．４質量％のジルコニウム、０．０１〜０．４質量％のクロム、最大０．２質量％の鉄、最大０．１５質量％のチタン、０．０１〜０．０２質量％のストロンチウム、および残分としてアルミニウムおよび合計最大０．５質量％までの製造に起因する不純物からなることにより解決され、そのことにより、鋳造状態であっても、または熱処理後、例えばＴ５、Ｔ６、Ｔ７または他の公知の熱処理後であっても、高い強度および高い伸び率が同時に確保されている。熱時効処理は、更なるプロセスステップ内、例えば塗装工程においても、部材中へ導入することができる。
【発明の効果】
【００１２】
要求される品質、とりわけ強度および伸び率に関する品質の達成は、合金の選択により、著しく影響を受けうる。高い強度を目標とする本発明による合金組成は、ここでは２００ＭＰａを超える耐力Ｒｐ０．２および１０％を超える破断伸びＡに関する目標範囲を有する。
【発明を実施するための形態】
【００１３】
本発明によれば、合金は、１５０〜２５０℃の温度での熱時効処理により利用される、高い硬化ポテンシャルを有する。開発の結果として、少量の銅または亜鉛の添加により、十分な耐食性で伸び率の損失なしに、有意に強度を向上する作用が達成されることが明らかになった。所望の作用は、０．１〜１．０質量％の銅、有利には０．１５〜０．５質量％の銅（かつ、さらに好ましくは０．３〜０．５質量％の銅）の添加、かつ０．２〜１．５質量％の亜鉛、有利には０．４〜１．５質量％の亜鉛の添加により達成される。亜鉛の添加はさらに、鋳造性およびキャビティ充填性を改善する。
【００１４】
上記割合内の有利な比率での銅および亜鉛の組み合わされた添加は、十分な耐食性で再度強度の向上を可能にする。
【００１５】
ケイ素の合金割合は、９〜１１．５質量％である。ケイ素の合金化は、凝固収縮を低減し、ひいては良好な鋳造性および良好なキャビティ充填性に役立つ。
【００１６】
０．２〜１．０質量％のマグネシウム、有利には０．２〜０．８質量％のマグネシウムの添加は、上述した析出硬化に基づく強度を増す作用を引き起こす。さらに銅および亜鉛に対する有利な比率での添加は、本発明によるアルミニウムダイキャスト合金の腐食傾向を低減する。
【００１７】
ジルコニウムの添加は、それと同時に強度が低下することなく伸び率の向上をもたらす。なぜなら、これによってより微細な共晶組織が存在するからである。本発明によるダイキャスト合金のジルコニウム含有率は、０．０５〜０．４質量％である。
【００１８】
ストロンチウムの添加により、ＡｌＳｉ共晶の粗大なおよび針状の形成は回避される。０．０１〜０．０２質量％のストロンチウムの添加により、共晶は、微細でかつむしろ層状構造（ラメラ構造）で形成され、並びに過剰処理ともいわれる、改良処理が行われないことの回避に役立つように変性される。
【００１９】
クロムの添加は、機械特性のさらなる向上を引き起こし、ここで含有率は、０．０１〜０．４質量％、有利には０．０１〜０．３質量％である。
【００２０】
マンガンおよび鉄の組み合わされた含有量は、主として鋳造ツールの耐久性および離型性に影響を与える。所望の作用は、最大０．２質量％の鉄および０．５〜０．８質量％のマンガン含有率の添加で達成される。鉄含有量をわずかに保つことは、組織において針状のＡｌＦｅＳｉ相の形成による材料の脆化を回避するのに有利である。マンガンを同時に添加することにより、鉄含分の少ない溶融物による鋳造ツールに対する過剰な攻撃を低減でき、かつ付着傾向を低減することにより離型性ひいては寸法精度が高まる。ただし、鉄、マンガンおよびクロムを同時に添加する場合には、重力偏析の形成を回避するために、有利な比率を調整しなければならない。なぜなら、これらは流動性にも付着傾向にもネガティブに影響を与えるからである。
【００２１】
チタンの添加は、アルミニウムデンドライトの形成をもたらす一方で、核の提供によるα‐Ａｌの微細化をもたらす。チタン含有率は最大０．１５質量％である。
【００２２】
新規のアルミニウム合金の更なる利点および特徴は、以下の実施例において明らかであり、その際本発明は、実施例のみに制限されるものではない。
【実施例】
【００２３】
ダイキャスト部材の形状の多数の部材試験体および２つの球形試験体は、ダイキャスト法で以下の合金組成を有する２種類のアルミニウム合金から製造された：
【表１】
0006376665.tif 000002
【００２４】
このダイキャストに続き、２つの異なるＴ６熱処理を行い、かつ引張試験片は、ダイキャスト部材から取り出された。これらの熱処理後および鋳造状態において確認された機械的性質の特性値は、以下の表から確認することができる：
【表２】
0006376665.tif 000003
【００２５】
前記表から、熱処理後の合金１および２の試験体は、熱処理の実施によって２７０ＭＰａを越える耐力Ｒｐ０．２および９％を超える高い破断伸びＡを同時に、または１２％を超える高い破断伸びで１４０ＭＰａを越える耐力Ｒｐ０．２を有することがわかる。これによって、本発明によるアルミニウム合金は、熱処理に応じて、特に衝突および強度に関連する、自動車の走行装置部品および構造部品の、ダイキャスト法での製造に適していることが明らかになった。ダイキャスト方法での自動車の走行装置部材の製造において、２００ＭＰａを超える耐力Ｒｐ０．２および６％を超える破断伸びは同時に達成されるべきである。上記で述べたアルミニウム合金により、本発明による高い延性を維持しながらの強度の向上に基づき、そのような部材に通常使用される、シェルモールド鋳造または砂型鋳造のような他の方法に代えて、ダイキャスト方法でそのような走行装置部材の形成が可能になる。
【００２６】
前記表からも同様に明らかなように、本発明によるアルミニウム合金は、ダイキャスト法での自動車の衝突および強度に関する構造部材および走行装置部材の製造にも適している。それというのも、１２０ＭＰａを超える耐力Ｒｐ０．２および１０％を超える破断伸びが同時に、特に高いエネルギー吸収および成形性を確保するために達成されるべきであるからである。このアルミニウム合金は、ここで要求される強度特性同様に、鋳造状態にて９％を超える破断伸びＡを達成する。
【００２７】
また、更なる試験において、そのような合金の良好な耐食性および溶接性が明らかになった。
【００２８】
本発明によるアルミニウム合金は、特に自動車の強度および衝突に関する部材の製造に適している。